FR 2464138 A1 19810306 FR 7922067 A 19790904 La présente invention concerne de nouveaux matériaux d'étanchéité fusibles et collables. Les matériaux d'étanchéité utilisables dans la technique dite "de multicouche" sont constitués par une armature, se présentant sous forme de feuille, imprégnée et/ou surfacée à l'aide de bitumes de pétrole plus ou moins chargés. On a proposé récemment de modifier les propriétés du bitume utilisé pour la fabrication de ces matériaux d'étanchéité an ajoutant à ces bitumes - soit des quantités allant de 20 à 30 % en poids, par rapport- auxdits bitumes, de polypropylène atactique - soit des quantités allant de 10 à 15 % en poids, par rapport auxdits bitumes, de copolymères caoutchoutiques séquences du type styrène-butadiène ou styrène-isoprène. I1 a été trouvé maintenant,et c'est là l'objet de la présente invention, que l'addition simultanée, à des bitumes, d'une part de polypropylène atactique et d'autre part de copolymère caoutchootique du styrène-butadiène ou styrène-isoprène permettait l'obtention de matériaux d'étanchéité présentant des propriétés inattendues. En effet, l'étude des mélanges ternaires bitume - polypropylène atactique - copolymère caoutchoutique fait apparattre, sur certaines propriétés physiques de cas mélanges, une véritable interaction antre les composants, interaction du type de celle que l'on rencontre dans les mélanges de composés qui donnent naissance à des mélanges eutectiques. La présente invention concerne donc les matériaux d'etanchéité constitués par une armature se présentant sous forme de feuille imprégnée et/ou surfacée à l'aide d'une composition bitumes neuse caractérisds en ce que ladite composition bitumineuse comport6 - de 5 à 15 Z en poids d'un copolymère caoutchoutique séquencé de type styrène-butadiène ou styrène-isoprène - de 5 à 25 % en poids d'un polypropylène atactique - et de 90 å 60 % en poids d'un bitume du pétrole. Bien évidemment, ladite composition bitumineuse peut également contenir des charges minérales ou organiques inertes ou d'additifs divers connus. Les polypropylènes atactiques utilisables selon la présente invention sont les polypropylènes solubles dans les solvants hydrocarbonés tels que l'heptane ; ce sont donc soit des produits relativement cristallins mais de masse moléculaire assez faible, soit des produits peu cristallins présentant une masse moléculaire plus élevée. On utilise le plus souvent, pour des raisons économiques évidentes, des polypropylènes qui sont considérés comme des sousproduits des procédés de fabrication des polypropylènes isotactiques. I1 a été trouvé également que le polypropylène atactique pouvait entre remplacé totalement ou en partie par des paraffines microcristallines ayant un point de fusion compris entre 60 et 1000C environ. Les copolymères séquencés utilisables selon la présente invention sont des copolymères blocs contenant des séquences polystyrène et des séquences polybutadiène ou polyisoprène ; en général les séquences polystyrène reprEsentent- de l'ordre de 70 % sn poids du copolymère. Les bitumes utilisables selon l'invention peuvent etre n'importe lesquels des bitumes que l'on utilise actuellement pour la réalisation des matériaux d'étanchéité ; on choisira par exemple les bitumes 180/220 ou 80/100. Les exemples non limitatifs suivants illustrent l'ir.- vention Exemple 1 On a utilisé comme armature un voile de fibre de verre 2 de 4 mm d'épaisseur et de 60 g/m Ce voile a été trempé dans un mélange fondu ayant la composition suivante (en poids) - bitume 180/220 : 72 - polypropylène atactique : 20 - copolymère séquence' styrène-butadiène : 8 La feuille obtenue présente,lors de son utilisation comme matériau d'étanchéité, des propriétés remarquables car, d'une part, elle peut se coller sur un bitume fondu selon la technique classique de pose des matériaux d'étanchéité et,d'autre part,elle peut se souder sur elle-m8m.e ou sur une autre feuille de meme type par un chauffage approprié. Exemple 2 On a utilisé la même armature que dans l'exemple 1, que l'on a trempée dans un mélange fondu dont la composition est la suivante - bitume 180/220 : 85 - paraffine microcristalline : 22 (point de fusion 900C) - copolymère séquencé styrene-butadiène : 10 On a obtenu un matériau d'étanchéité présentant les mêmes avantages que le matériau décrit dans l'exemple 1. Exemple 3 On a utilisé comme matériau d'armature un tissu non tissé de fibrs polyester de 200 g/m2. Ce tissu a été plongé dans l'une des deux compositions suivantes a) bitume 180/220 : 67 polypropylène atactique : 22 copolymère séquencé styrène-butadiène: 9 polypropylène isotactique : 2 b) bitume 180/220 : 78 polypropylène atactique : 10 copolymère séquencé styrène-butadiène: 8 polypropylène isotactique : 4 Dans les deux cas on a obtenu un matériau collable et soudable. REVENDICATION Nouveaux matériaux d'étanchéité utilisables notamment selon le procédé dit multicouches se présentant sous forme de feuille imprégnée ou surfacée a l'aide d'une composition bitumineuse, caractérisés en ce que ladite composition comporte - 5 à 15 % en poids dlun copolymère caoutchoutique séquencé du type styrène-butadiène ou styrène-isoprène - 5 à 25 % en poids d'un polypropylène atactique - et de 90 å 6Q % en poids d'un bitume de pétrole.